(57)【特許請求の範囲】
【請求項１】
天然パルプを主体とするインクジェット記録用紙において、該用紙が抄き合わせ法によって製造した多層抄き原紙の各層が、異なったパルプ構成であり、該多層抄き原紙の最上層の天然パルプとして、広葉樹漂白サルファイトパルプを５０重量％以上含有することを特徴とするインクジェット記録用紙。
【請求項２】
多層抄き原紙の各層が、異なったパルプ構成であり、多層抄き原紙の下層の少なくとも１層が、天然パルプとして広葉樹漂白サルファイトパルプを５０重量％以上含有することを特徴とするインクジェット記録用紙。
【請求項３】
多層抄き原紙の最表層と隣合う下層とが、ＪＩＳ  Ｐ８１２２で規定されるステキヒトサイズ度で８秒以上異なることを特徴とする請求項１または２記載のインクジェット記録用紙。
【請求項４】
多層抄き原紙の各層の少なくとも１層に、顔料を含有することを特徴とする請求項１〜３のいずれか１項に記載のインクジェット記録用紙。
【請求項５】
多層抄き原紙の少なくとも１層に含有する顔料が、炭酸カルシウムであることを特徴とする請求項４記載のインクジェット記録用紙。
【請求項６】
多層抄き原紙の各層の少なくとも１層に含有する顔料が、コロイド状シリカであることを特徴とする請求項４記載のインクジェット記録用紙。
【請求項７】
多層抄き原紙の各層の少なくとも１層に含有する顔料が、二酸化チタンであることを特徴とする請求項４記載のインクジェット記録用紙。
【発明の詳細な説明】
【０００１】
【産業上の利用分野】
本発明は、主として水性インクを使用するインクジェット記録用紙に関し、特に画像の再現性、乾燥性に優れたインクジェット記録用紙に関するものである。
【０００２】
【従来の技術】
インクジェット記録は騒音がなく、高速印字が可能であり、端末プリンターなどに採用され近年急速に普及している。また、さらに複数個のインクノズルを使用することにより、多色記録を行うことも容易であり、各種のインクジェット記録方式での多色インクジェット記録方式による多色インクジェット記録が検討されている。近年、特にコンピューターにより作成した文字や各種図形などの画像情報のハードコピー作成装置として、複雑な画像を迅速で正確に形成することができるインクジェットプリンターの利用が注目されている。また近年、特に注目されているインクジェットプリンターの利用分野としては、写真に近い画質が要求される印刷分野におけるカラー版下の用途やデザイン部門でのデザインイメージのアウトプットである。
【０００３】
インクジェット記録用のインクとしては、安全性、記録特性の面から、主に水と多価アルコールを主成分とするインクが使用され、インクの目詰り防止および吐き出し特性の向上などが図られている。
【０００４】
インクジェット記録方式に使用される記録用シートとしては、従来通常の紙やインクジェット記録用紙と称される支持体上に多孔質のインク吸収層を設けてなる記録用シートが使用されてきた。
【０００５】
しかし、これら従来の記録用シートを光沢と迅速な乾燥性が求められる版下原稿やデザイン原稿に用いた場合にはいくつかの大きな問題点があった。すなわち、支持体上に多孔質のインク吸収層を設けてなる従来の記録シートを用いて印字すると、多孔質インク吸収層の光散乱性のために光沢が低くて、使用に耐えるものではなかった。
【０００６】
【発明が解決しようとする課題】
従って、本発明の第一の目的は、インクジェット記録を行った場合に、画像の再現性が良好で、インクの乾燥性が早い、優れたインクジェット記録用紙を提供することである。
【０００７】
【課題を解決するための手段および作用】
本発明のインクジェット記録用紙は、天然パルプを主体とする抄き合わせ法によって製造した多層抄き原紙であることを特徴とするものである。
【０００８】
本発明のインクジェット記録用紙は、多層抄き原紙の各層が異なったパルプ構成であるものである。
【０００９】
本発明のインクジェット記録用紙は、多層抄き原紙の最上層の天然パルプとして、広葉樹漂白サルファイトパルプを５０重量％以上含有するものである。
【００１０】
本発明のインクジェット記録用紙は、多層抄き原紙の下層の少なくとも１層が、天然パルプとして広葉樹漂白サルファイトパルプを５０重量％以上含有するものである。
【００１１】
本発明のインクジェット記録用紙は、多層抄き原紙の最表層と隣合う下層とが、ＪＩＳ  Ｐ８１２２で規定されるステキヒトサイズ度で８秒以上異なるものである。
【００１２】
本発明のインクジェット記録用紙は、多層抄き原紙の各層の少なくとも１層に顔料を含有することを特徴とするものである。
【００１３】
本発明のインクジェット記録用紙は、多層抄き原紙の少なくとも１層に含有する顔料が、炭酸カルシウムであることを特徴とするものである。
【００１４】
本発明のインクジェット記録用紙は、多層抄き原紙の各層の少なくとも１層に含有する顔料が、コロイド状シリカであることを特徴とするものである。
【００１５】
本発明のインクジェット記録用紙は、多層抄き原紙の各層の少なくとも１層に含有する顔料が、二酸化チタンであることを特徴とするものである。
【００１６】
本発明でいう多層抄き原紙の最上層と隣合う下層のステキヒトサイズ度とは、各層のパルプスラリー配合を単層で絶乾１００ｇ／ｍ２に抄き、スーパーカレンダーで処理してベック平滑度で１００秒にした原紙で評価した値である。
【００１７】
本発明の多層抄き原紙の隣合うステキヒトサイズ度が８秒以上の差があると、インクジェット用水性インクの吸収性が適当であり、上層が高いとインクの広がりが少なく、下層が高いとインクの色濃度が高いものが得られると予想される。
【００１８】
ステキヒトサイズ度は、後述のサイズ剤や添加剤、パルプの種類や叩解度、原紙の密度などにより変化する。
【００１９】
本発明の多層抄き原紙に含有する顔料としては、シリカ、コロイダルシリカ、酸化珪素、酸化亜鉛、アルミナ、カオリン、焼成カオリン、クレー、タルク、炭酸カルシウム、硫酸バリウム、炭酸マグネシウム、ケイ酸カルシウム、水酸化アルミニウム、二酸化チタン、亜鉛華など、またはそれらの変成物やポリスチレン系や尿素系などの有機顔料が挙げられる。
【００２０】
顔料の平均粒子径としては、電子顕微鏡測定で０．０５〜２０μｍ程度のものであり、好ましくは０．２〜１０μｍである。
【００２１】
特に、本発明で使用する炭酸カルシウム、コロイダルシリカや二酸化チタンがインク乾燥性、吸収性などで好ましい。
【００２２】
炭酸カルシウムとしては、合成されたアラゴナイト系やカルサイト系の軽質炭酸カルシウム、天然の炭酸カルシウムを粉砕、分級した重質炭酸カルシウムがあるが、一般的に軽質炭酸カルシウムが吸収性からは好ましい。
【００２３】
コロイダルシリカとしては、カチオン変性された非球状のコロイド状シリカが好ましく、カチオン変性剤として含水酸化アルミニウム、含水酸化ジルコニウム、含水酸化錫などの含水金属酸化物で被覆されて、カチオン変性された非球状のコロイド状シリカが好ましく用いられ、特に、含水酸化アルミニウムでカチオン変性されたものが好ましく用いられる。カチオン変性の方法としては、米国特許第３，００７，８７８号明細書、特公昭４７  −２６９５９号公報などに記載の方法で行うことができる。
【００２４】
カチオン変性された非球状のコロイド状シリカにおけるカチオン変性剤たる含水金属酸化物の被覆量としては、シリカ（ＳｉＯ２換  算）に対して無水金属酸化物換算で１〜３０重量％の範囲が有用である。カチオン変性剤の被覆量が少な過ぎると、インクジェット記録用シ−トのインク記録された画像の耐水性が顕著に悪化し、また光沢が低下するし、一方、多過ぎるとインク受容層の皮膜物性が脆弱となってヒビ割れを起こしたりして悪化し、また光沢が低下する傾向となるため、２．５〜２５重量％の範囲が好ましく、５〜２０重量％の範囲が特に好ましい。また、カチオン変性された非球状のコロイド状シリカの液中には、コロイド安定剤などの目的で酢酸、クエン酸、硫酸、リン酸などの酸成分を含有してもよい。また、カチオン変性された非球状のコロイド状シリカの具体例としては、日産化学株式会社製のＳＴ−特殊変性シリーズを挙げることができる。
【００２５】
二酸化チタンとしては、ルチル型やアナターゼ型が使用され、電子顕微鏡測定での平均粒子径が０．０５〜１０μｍ程度が好ましく使用される。分散性などの向上のためにアルミナやシリカなどによる表面被覆処理、有機物による表面処理が可能である。
【００２６】
本発明における多層抄き原紙の各層に含有せしめられる顔料量としては、含有される層のパルプに対して固形で５〜６０重量％の範囲が有用である。顔料量が少ない場合には、インクの受容性が劣り、インク記録された画像の乾燥性が悪化し、また画像の鮮鋭性が低下するし、一方、顔料量が多過ぎる場合には、原紙強度が脆弱となる他、粉落ちなどが悪化する傾向となる。
【００２７】
本発明における多層抄き原紙の各層には、インクの乾燥性、光沢、画像の鮮鋭性などを向上させる目的で各種のポリマーを含有せしめてもよい。それらのポリマーの具体例としては、石灰処理ゼラチン、酸処理ゼラチン、酵素処理ゼラチン、ゼラチン誘導体、例えばフタール酸、マレイン酸、フマール酸などの二塩基酸の無水物と反応したゼラチンなどの各種のゼラチン、各種ケン化度の通常のポリビニルアルコール、カルボキシ変性、カチオン変性および両性のポリビニルアルコールおよびそれらの誘導体、酸化澱粉、カチオン化澱粉、エーテル化澱粉などの澱粉類、カルボキシメチルセルロ−ス、ヒドロキシエチルセルロースなどのセルロ−ス誘導体、ポリビニルピロリドン、ポリビニルピリジウムハライド、ポリアクリル酸ソーダ、アクリル酸メタクリル酸共重合体塩、ポリエチレングリコール、ポリプロピレングリコール、ポリビニルエーテル、アルキルビニルエーテル・無水マレイン酸共重合体、スチレン・無水マレイン酸共重合体およびそれらの塩、ポリエチレンイミンなどの合成ポリマー、スチレン・ブタジエン共重合体、メチルメタクリレート・ブタジエン共重合体などの共役ジエン系共重合体ラテックス、ポリ酢酸ビニル、酢酸ビニル・マレイン酸エステル共重合体、酢酸ビニル・アクリル酸エステル共重合体、エチレン・酢酸ビニル共重合体などの酢酸ビニル系重合体ラテックス、アクリル酸エステル重合体、メタクリル酸エステル重合体、エチレン・アクリル酸エステル共重合体、スチレン・アクリル酸エステル共重合体などのアクリル系重合体または共重合体のラテックス、塩化ビニリデン系共重合体ラテックスなどあるいはこれらの各種重合体のカルボキシル基などの官能基含有単量体による官能基変性重合体ラテックス、メラミン樹脂、尿素樹脂などの熱硬化合成樹脂系などの水性接着剤およびポリメチルメタクリレート、ポリウレタン樹脂、不飽和ポリエステル樹脂、塩化ビニル・酢酸ビニルコーポリマー、ポリビニルブチラール、アルキッド樹脂などの合成樹脂系接着剤をあげることができ、これらを単独あるいは併用して含有せしめることができる。これらのポリマーの使用量としては、原紙の添加する層のパルプの固形分１００重量部に対して、０．５〜５０重量部の範囲が有用であるが、５〜３０重量部の範囲が好ましい。
【００２８】
本発明における多層抄き原紙の各層には、画像の鮮鋭性を向上させる目的で各種の界面活性剤を含有せしめることができる。それらの界面活性剤としては、アニオン系、カチオン系、ノニオン系、ベタイン系のいずれのタイプでもよく、また低分子のものでも高分子のものでもよい。１種もしくは２種以上の界面活性剤を併用して含有せしめてもよい。それらの界面活性剤の好ましい具体例としては、長鎖アルキルベンゼンスルフォン酸塩、長鎖、好ましくは分枝アルキルスルフォコハク酸エステル塩などのアニオン系界面活性剤、長鎖、好ましくは分枝アルキル基含有フェノールのポリアルキレンオキサイドエーテル、長鎖アルキルアルコールのポリアルキレンオキサイドエーテルなどのノニオン系界面活性剤、特公昭４７−９３０３号、米国特許第３，５８９，９０６号などに記載のフルオロ化した界面活性剤などをあげることができる。界面活性剤の添加量としては、原紙最上層の乾燥固形重量に対して０．１〜１０重量％の範囲が好ましく、０．５〜３重量％の範囲がさらに好ましい。
【００２９】
本発明における多層抄き原紙の各層には、顔料、ポリマー、界面活性剤の他に各種の添加剤を含有せしめることができる。例えば、γ−アミノプロピルトリエトキシシラン、Ｎ−β（アミノエチル）γ−アミノプロピルトリメトキシシランなどのシランカップリング剤、ポリマーの硬膜剤として、活性ハロゲン化合物、ビニルスルフォン化合物、アジリジン化合物、エポキシ化合物、アクリロイル化合物、イソシアネート化合物などの硬膜剤、防腐剤として、特開平１−１０２５５１号に記載もしくは例示のｐ−ヒドロキシ安息香酸エステル化合物、ベンズイソチアゾロン化合物、イソチアゾロン化合物など、特開昭６３−２０４２５１号公報、特開平１−２６６５３７  号公報などに記載もしくは例示の着色顔料、着色染料、蛍光増白剤など、黄変防止剤としてヒドロキシメタンスルフォン酸ソーダ、ｐ−トルエンスルフィン酸ソーダなど、紫外線吸収剤として、ヒドロキシ−ジ−アルキルフェニル基を２位に有するベンゾトリアゾール化合物など、酸化防止剤として、特開平１−１０５２４５号公報に記載もしくは例示のポリヒンダードフェノール化合物など、特公平４−１３３７号公報などに記載もしくは例示のオルガノポリシロキサン化合物、ｐＨ調節剤として、苛性ソーダ、炭酸ソーダ、硫酸、塩酸、リン酸、クエン酸など、オクチルアルコール、シリコン系消泡剤などの各種の添加剤を適宜組み合わせて含有せしめることができる。
【００３０】
本発明のインクジェット記録用紙としては、多層抄き原紙であり、好ましくは多層抄き原紙の最上層、または下層の少なくとも１層には天然パルプとして広葉樹漂白サルファイトパルプ（以下、ＬＢＳＰと略す）が５０重量％以上用いられる。最上層および下層で用いるその他の天然パルプとしては、特開昭５８−７３６４２号、特開昭６０−６７９４０号、特開昭６０−６９６４９号、特開昭６１−３５４４２号などの公報に記載もしくは例示してあるような適切に選択された天然パルプを用いるのが有利であるが、必要に応じて合成パルプ、合成繊維または再生パルプを用いてもよい。天然パルプは塩素、次亜塩素酸塩、二酸化塩素漂白の通常の漂白処理並びにアルカリ抽出もしくはアルカリ処理および必要に応じて過酸化水素、酸素などによる酸化漂白処理など、およびそれらの組み合わせ処理を施した針葉樹パルプ、広葉樹パルプ、針葉樹広葉樹混合パルプの木材パルプが有利に用いられ、また、クラフトパルプ、ソーダパルプなどの各種のものや針葉樹サルファイトパルプを用いることができる。
【００３１】
本発明の多層抄き原紙の最上層に好ましくは広葉樹漂白サルファイトパルプを５０重量％以上用いることにより、原紙表面が平滑で、最上層が均一になり、記録画像の再現性が向上する。さらに水性インクによる原紙最上層の膨潤が少ないため、インクジェット記録画像再現性が良好であると予想される。
【００３２】
本発明の多層抄き原紙の下層の少なくとも１層に好ましくは広葉樹漂白サルファイトパルプを５０重量％以上用いることにより水性インクが過度に浸透するのを防止してインクの色濃度発現が良好になると予想される。
【００３３】
本発明の多層抄き原紙の絶乾重量は特に制限は無いが、３０〜２５０ｇ／ｍ２が好ましく、特に最上層の絶乾重量は１０〜１００ｇ／ｍ２が好ましい。
【００３４】
本発明の実施に好ましく用いられるインクジェット記録用紙中には、紙料スラリー調製時に各種の添加剤を含有せしめることができる。サイズ剤として、脂肪酸金属塩あるいは脂肪酸、特公昭６２  −７５３４号公報に記載、もしくは例示のアルキルケテンダイマー乳化物あるいはエポキシ化高級脂肪酸アミド、アルケニルまたはアルキルコハク酸無水物乳化物、ロジン誘導体など、乾燥紙力増強剤として、アニオン性、カチオン性あるいは両性のポリアクリルアミド、ポリビニルアルコール、カチオン化澱粉、植物性ガラクトマンナンなど、湿潤紙力増強剤として、ポリアミンポリアミドエピクロルヒドリン樹脂など、定着剤として、塩化アルミニウム、硫酸バン土などの水溶性アルミニウム塩など、ｐＨ調節剤として、苛性ソーダ、炭酸ソーダ、硫酸などを、その他特開昭６３−２０４２５１号、特開平１−２６６５３７号などの公報に記載もしくは例示の着色  顔料、着色染料、蛍光増白剤などを適宜組み合せて含有せしめるのが有利である。
【００３５】
また、本発明の実施に好ましく用いられるインクジェット記録用紙中には、各種の水溶性ポリマー、帯電防止剤、添加剤をスプレーあるいはサイズプレスもしくはタブサイズプレスなどによって含有せしめることができる。水溶性ポリマーとして、特開平１−２６６５３７号に記載もしくは例示の澱粉系ポリマー、ポリビニルアルコール系ポリマー、ゼラチン系ポリマー、ポリアクリルアミド系ポリマー、セルローズ系ポリマーなど、帯電防止剤として、塩化ナトリウム、塩化カリウムなどのアルカリ金属塩、塩化カルシウム、塩化バリウムなどのアルカリ土類金属塩、コロイド状シリカなどのコロイド状金属酸化物、ポリスチレンスルホン酸塩などの有機帯電防止剤など、エマルジョン、ラテックス類として、石油樹脂エマルジョン、エチレン―酢酸ビニル共重合体、特開昭５５−４０２７号、特開平１  −１８０５３８号公報に記載もしくは例示のエチレンとアクリル酸（またはメタクリル酸）とを少なくとも構成要素とする共重合体のエマルジョンもしくはラテックスなど、顔料として、クレー、カオリン、タルク、硫酸バリウム、酸化チタンなど、ｐＨ調節剤として、塩酸、リン酸、クエン酸、苛性ソーダなど、そのほか前記した着色顔料、着色染料、蛍光増白剤などの添加剤を適宜組み合わせて含有せしめるのが有利である。
【００３６】
本発明の実施に好ましく用いられるインクジェット記録用紙としては、ＪＩＳＰ８１１９により規定されるベック平滑度が５０秒以上の平滑面を有するものが好ましく、１００秒以上の平滑面を有するものがさらに好ましい。ベック平滑度１００秒以上の用紙を製造する方法としては、短繊維で平滑性が出やすく、剛度の低下が少ない広葉樹サルファイトパルプを多く用い、叩解機により長繊維分がなるべく少なくなるように叩解したものを多層抄き原紙の最上層に用いるのが好ましい。具体的には、パルプの叩解は叩解後のパルプの繊維長として４２メッシュ残分が１５〜４５％、濾水度１５０〜４００ＣＳＦになるようにすることが好ましい。ついで、内添薬品を添加した紙料スリラーについて、特開昭５８−３７６４２号、特開昭６１−２６０２４０号、特開昭６１−２８４７６２号などの公報に記載もしくは例示してあるような適切な抄紙方法を採用して長網抄紙機、丸網抄紙機など通常用いられる抄紙機により均一な地合が得られるようにして多層抄きにより抄造し、さらに抄造後マシンカレンダー、スーパーカレンダー、熱カレンダーなどを用いてカレンダー処理を施し、ベック平滑度１００秒以上の基紙を製造することができる。
【００３７】
【実施例】
次に本発明をさらに具体的に説明するために、実施例を述べる。
【００３８】
実施例１〜７
広葉樹漂白サルファイトパルプと広葉樹漂白クラフトパルプ６：４の混合パルプをカナディアン・スタンダード・フリーネス３２０ｍｌに叩解し、さらにパルプ１００重量部に対して、顔料を２０重量部、カオチン化澱粉３重量部、アニオン化ポリアクリルアミド０．２重量部、アルキルケテンダイマー乳化物（ケテンダイマー分として）０．４重量部、ポリアミノポリアミドエピクロルヒドリン樹脂０．４重量部を添加したパルプスラリーＡと、パルプを広葉樹漂白クラフトパルプ単独にしてコロイド状シリカとアルキルケテンダイマー乳化物を抜いた以外はパルプスラリーＡ作成と同様にしてパルプスラリーＢを作成した。長網抄紙機により連続で下層をパルプスラリーＢで絶乾で５０ｇ／ｍ２、上層としてパルプスラリーＡを絶乾で５０ｇ／ｍ２になるように２層抄造した。得られた湿紙を１１０℃で乾燥し、引き続きカルボキシ変性ポリビニルアルコール３重量部、蛍光増白剤０．０５重量部、青色染料０．００２重量部、塩化ナトリウム４重量部、クエン酸０．２重量部および水９３重量部から成る含浸液を２５ｇ／ｍ２含浸させ、１１０℃の熱風で乾燥し、さらに線圧９０ｋｇ／ｃｍでスーパーカレンダー処理してインクジェット記録用紙を製造した。下記、および表１に使用した顔料の種類を示す。
【００３９】
軽質炭酸カルシウム（Ａ）；白石カルシウム社製Ｂｒｔ−３０
コロイド状シリカ（Ａ）；シリカ（ＳｉＯ２  換算）に対してＡｌ２Ｏ３換算で約１．５重量％のアルミニウムで変性された球状のコロイド状シリカ（日産化学株式会社製）。
コロイド状シリカ（Ｂ）；球状のコロイド状シリカをベースにして、シリカ（ＳｉＯ２換算）に対してＡｌ２Ｏ３換算で１２．５重量％の含水酸化アルミニウム  でカチオン変性された球状のコロイド状シリカ（日産化学株式会社製）。
コロイド状シリカ（Ｃ）；針状のコロイド状シリカ（日産化学株式会社製）。
コロイド状シリカ（Ｄ）；針状のコロイド状シリカ（Ｃ）をベースにして、シリカ（ＳｉＯ２換算）に対してＡｌ２Ｏ３換算で約６．２重量％の含水酸化アルミ  ニウムでカチオン変性された針状のコロイド状シリカ（日産化学株式会社製）。
コロイド状シリカ（Ｅ）；針状のコロイド状シリカ（Ｃ）をベースにして、シリカ（ＳｉＯ２換算）に対してＡｌ２Ｏ３換算で約１１．７重量％の含水酸化アル  ミニウムでカチオン変性された針状のコロイド状シリカ（日産化学株式会社製）。
【００４０】
実施例８
実施例１の原紙作成で上層に使用の広葉樹漂白サルファイトパルプと広葉樹漂白クラフトパルプの比を４：６に代えた以外は実施例７と同様にしてコロイド状シリカ（Ｅ）を使用してインクジェット記録用紙を作成した。
【００４１】
実施例９
実施例１の原紙作成で上層にはパルプスラリーＡで使用の広葉樹漂白サルファイトパルプを抜いて広葉樹漂白クラフトパルプ単独とし、コロイド状シリカ（Ｅ）を用いたパルプスラリーＣを用い、下層に上層で使用のパルプスラリーＡを用いた以外は実施例７と同様にしてインクジェット記録用紙を得た。
【００４２】
実施例１０
実施例７の原紙作成で上層に使用のパルプスラリーＡのコロイド状シリカ（Ｅ）をパルプ１００重量部に対して５０重量部にした以外は同様にしてインクジェット記録用紙を得た。
【００４３】
実施例１１
実施例１の原紙作成で上層にはパルプスラリーＡで使用のアルキルケテンダイマー乳化物を抜き、顔料は炭酸カルシウム（Ｂｒｔ−３０）を用い、下層はパルプスラリーＢにアルキルケテンダイマー乳化物をパルプ１００重量部に対して０．４重量部添加した以外は同様にしてインクジェット記録用紙を得た。
【００４４】
実施例１２
実施例１の原紙作成で上層には顔料として炭酸カルシウム（Ｂｒｔ−３０）を用い、下層のパルプスラリーＢにアルキルケテンダイマー乳化物をパルプ１００重量部に対して０．４重量部添加した以外は同様にしてインクジェット記録用紙を得た。
【００４５】
実施例１３
実施例１の原紙作成で上層には顔料として炭酸カルシウム（Ｂｒｔ−３０）を用い、アルキルケテンダイマー乳化物をパルプ１００重量部に対して０．８重量部にした以外は同様にしてインクジェット記録用紙を得た。
【００４６】
実施例１４
実施例１の原紙作成で上層には顔料として炭酸カルシウム（Ｂｒｔ−３０）を用い、アルキルケテンダイマー乳化物をパルプ１００重量部に対して０．２重量部にした以外は同様にしてインクジェット記録用紙を得た。
【００４７】
実施例１５
実施例１の原紙作成で上層、下層共に顔料としてコロイド状シリカ（Ｅ）を用いたパルプスラリーＡを用いた以外は同様にしてインクジェット記録用紙を得た。
【００４８】
比較例１
実施例１の２層抄き原紙の代わりに、コロイド状シリカ（Ｅ）を用いたパルプスラリーＡのみの単層で絶乾坪量１００ｇ／ｍ２である湿紙を得、実施例６と同様にしてインクジェット記録用紙を得た。
【００４９】
比較例２
実施例１で用いた基紙の代わりに、パルプスラリーＡでコロイド状シリカ（Ｅ）を用い、広葉樹漂白サルファイトパルプを抜いたパルプスラリーＣを単層で絶乾坪量１００ｇ／ｍ２である湿紙を得、実施例６と同様にしてインクジェット記録用紙を得た。
【００５０】
その後、得られた各インクジェット記録用紙について、Ｄｅｓｋ  Ｗｒｉｔｅｒ  Ｃ（ＨＥＷＬＥＴＴ  ＰＡＣＫＡＲＤ社）インクジェットプリンターを用いて画像を記録し、下記の品質試験を行った。得られた結果を表１に示す。
【００５１】
光沢；インクジェット記録用シ−トの画像部および非画像部の光沢を目視で判定した。
【００５２】
乾燥性；画像をインクジェット記録して３０分後に画像部を指で擦って、画像の乾燥性を目視で判定した。
【００５３】
画像再現性；画像をインクジェット記録して画像の再現性を目視で判定した。
【００５４】
上記品質試験の評価基準は、以下の通りである。◎：問題点がなく、優れている。○：良好である。△：実用限界内である。×：劣る。
【００５５】
【表１】
0003599818.tif 000002
【００５６】
表１の結果から、実施例１〜１０の原紙が２層である本発明によるインクジェット記録用紙は、光沢、被膜性、乾燥性および画像再現性が良好で、特にカチオン変性された非球状のコロイド状シリカを原紙上層に含有したもの、および原紙上層に広葉樹漂白サルファイロパルプを多く含有したものは優れていることがわかる。
【００５７】
一方、比較例１、２の基紙が単層であるインクジェット記録用紙は特に画像再現性が劣っていることがわかる。
【００５８】
【発明の効果】
本発明により、光沢が高い、インクの乾燥性が早い、かつインク画像の再現性が良好な優れたインクジェット記録用紙を提供できる。